КРАСКА ДОРОЖНАЯ РАЗМЕТОЧНАЯ
ROADWAY MARKING PAINT

Изобретение относится к лакокрасочной промышленности, в частности к производству красок для проезжей части автомобильных дорог и аэродромов с асфальтовым, бетонным или асфальтобетонным покрытием.
Наиболее близким техническим решением по совокупности существенных признаков и достигаемому результату к изобретению является «Краска дорожная разметочная» по патенту РФ №2267507, МПК C09D 133/04, содержащая, мас.ч.:
Акриловый пленкообразователь:
48-52%-ный раствор сополимера стирола и бутилакрилата в смеси толуола и бутилацетата «Акролен-2»
22-28
Наполнитель:
Микромрамор фракционированный
36-43
Оксигидроксид алюминия «Прокаль»
10-14
Пластификатор:
Хлорпарафин ХП - 470
1-3
Органический растворитель:
Смесь толуола и этилацетата в отношении 2,4:1
7-16
Пигмент:
Диоксид титана
7-13
Загуститель:
Органическое производное монтмориллонита «Бентоне SD-2»
0,2-0,8
Диспергатор:
Смесь натуральных фосфолипидов «Соя лецитин «Nalec 10-F»
0,2-0,5
Противоседиментационное средство:
20%-ный раствор органического соединения в ксилоле «М-П-А 2000Х»
0,1-0,3
Краска может дополнительно содержать модифицирующую добавку 45-60%-ный раствор линейного термопластичного полиуретана на основе политетраметиленгликоля и толуилендиизоционата в бутилацетате до 5 мас.ч.
Недостатком известной краски является низкий коэффициент яркости покрытия краски белого цвета 60%.
Задачей изобретения является создание краски дорожной разметочной с повышенным коэффициентом яркости покрытия краски белого цвета при сохранении значений остальных показателей на том же уровне.
Поставленная задача решается за счет того, что краска дорожная разметочная, включающая акриловый пленкообразователь, кальцитовый наполнитель, пластификатор - хлорпарафин ХП - 470, органический растворитель - толуол и этилацетат, пигмент - диоксид титана, загуститель - органическое производное монтмориллонита «Бентоне SD-2», диспергатор - смесь натуральных фосфолипидов "Соя лецитин, противоседиментационное средство - 20%-ный раствор органического соединения в ксилоле «М-П-А 2000Х», в качестве акрилового пленкообразователя она содержит сополимер метилметакрилата И-бутилметакрилата смола «Дегалан LP 64/12», а в качестве кальцитового наполнителя содержит тонкоизмельченный белый мрамор «Омикарб» и микронизированный кальцитовый наполнитель «МК» и дополнительно содержит микробарит фракционированный «Мираби», при следующем соотношении компонентов, мас.ч.:
Сополимер метилметакрилата и Н-бутилметакрилатасмола «Дегалан LP 64/12»
12-15
Указанный кальцитовый наполнитель
35-50
Микробарит фракционированный «Мираби»
10-15
Хлорпарафин ХП-470
2,0-3,5
Толуол
20-25
Этилацетат
3-5
Диоксид титана
10-13
Органическое производное монтмориллонита «Бентоне SD-2»
0,1-0,2
Смесь натуральных фосфолипидов «Соя лецитин»
0,2-0,5
20%-ный раствор органического соединения в ксилоле «М-П-А 2000Х»
0,1-0,3
В краске дорожной разметочной в качестве акрилового пленкообразователя используется сополимер метилметакрилата и Н-бутилметакрилата - смола «Дегалан LP 64/12» (лист спецификации фирмы Degussa, Германия).
Физико-механические характеристики
Внешний вид
Гранулы
белого цвета
Молекулярный вес
60000 г/мол
Кислотное число
8 мгКОН/г
Динамическая вязкость (40%-ного раствора в метилэтилкетоне)
180 МПас
Плотность
1,08 г/см<sup>3</sup>
Насыпная плотность
650 г/л
В качестве кальцитового наполнителя используются:
Тонкоизмельченный белый мрамор высокой чистоты «Омикарб» марок: «Омикарб 2-GU, 5-GU, 5-UR, 15-GU» (Приложение: лист спецификации) со следующими физико-механическими характеристиками:
Физико-механические характеристики
Химический состав СаСо<sub>3</sub>
>98%
Fe<sub>2</sub>O<sub>3</sub>
<0,15%
Остаток, не растворимый в HCl
<2,0%
Плотность
2,7 г/см<sup>3</sup>
Показатель преломления
1,59
Твердость по Моосу
3
Средний размер частиц
2,5-27 мкм
Белизна
94,5-96,5%
Показатель рН
9
Маслоемкость
13-19 г/100 г
Микронизированный кальцитовый наполнитель МК-10 и МК-40:
Физико-механические характеристики
МК-10
МК-40
Химический состав, %
СаСо<sub>3</sub>, не менее
97
97
MgO, не более
0,15
0,15
SiO<sub>2</sub>, не более
0,15
0,15
Fe<sub>2</sub>О<sub>3</sub>+Al<sub>2</sub>О<sub>3</sub>, не более
0,12
0,12
Массовая доля летучих веществ, % не более
0,2
0,2
Показатель рН
8-9
8-9
Количество частиц размером не менее 5 мкм
70
25
Показатель белизны, условных единиц
94
94
Микробарит фракционированный «Мибари» марок «Мибари» 15-96, 10-96, 05-96, 01-96, 15-98, 10-98, 05-98, 03-98 по ТУ 1769-002-40705684-2001 со следующими физико-механическими характеристиками (приложение: лист спецификации):
Химический состав
BaSO<sub>4</sub>
97-99%
СаСо<sub>3</sub>
0.2-0.5%
Fe<sub>2</sub>О<sub>3</sub>
0.04-0.1%
SiO<sub>2</sub>
0.5-2.0%
Плотность
4,3 г/см<sup>3</sup>
Твердость по Моосу
3
Показатель рН
8-9
Белизна
97,5-98%
Средний размер частиц
3-15 мкм
Маслоемкость
7-15 г/100 г
Количество частиц менее 2 мкм
30%
Насыпная плотность
1,2 г/л
Яркость
96%
В качестве пигмента в краске дорожной разметочной используется: диоксид титана CR-02 по ТУ 6-10-01650-92; диоксид титана «Кронос 2190» и «Кронос 2310» (приложение: лист спецификации).
Физико-механические характеристики
Физико-механические характеристики
Кронос
Кронос
2190
2310
Яркость белого лака, %
97,3
98,2
Дисперсность по гриндометру, мкм
6,8
6,8
Показатель рН
7,8
7,9
Содержание рутильной формы, %
98,9
99,9
Диоксид титана, обработанный смесью диоксида циркония и оксида алюминия «Тронокс 828» (приложение: лист спецификации)
Физико-механические характеристики
Содержание TiO<sub>2</sub>
95%
Плотность
4.1 г/см<sup>3</sup>
Маслоемкость
18 г/100 г
Показатель рН
7,5
Средний размер частиц
0,19 мкм
В качестве пластификатора используется хлорпарафин ХП-470 по ТУ 6-01-16-90.
В качестве органических растворителей используется толуол по ГОСТ 5789-78, этилацетат по ГОСТ 8981-78.
В качестве загустителя используется органическое производное монтмориллонита «Бентоне SD-2», представляющего собой реологическую присадку на основе органических модификаций слоистых силикатов (приложение: лист спецификации фирмы «Реокс», «ИНК» Германия).
Состав
Органическое производное монтмориллонита
Цвет
Слабая кремовая окраска
Внешний вид
Тонкодисперсный порошок
Размер частиц (в дисперсном виде)
>1 мкм
Плотность
1,62 г/см<sup>3</sup>
В качестве диспергатора краска содержит смесь натуральных фосфолипидов «Соя лецитин».
Соя лецитин «Nalec 10-F» (приложение: лист спецификации фирмы BYK - CHEMIE, Германия)
Физико-механические характеристики:
Состав
Смесь натуральных фосфолипидов
Содержание масла
38%
Вязкость
125 с
Кислотное число
30 мгКОН/г
Общее бактериальное число
5000 гр
Содержание нерастворимых в
62%
ацетоне веществ
Соя лецитин «АДЛЕК» (приложение: информационный листок)
Физико-механические характеристики:
Состав
Смесь натуральных фосфолипидов
Вязкость при 25°С
10 Пас
Кислотное число
28 мг КОН/г
Пероксидное число
1
Общее число микроорганизмов
5000 гр
В качестве противоседиментационного средства используется 20%-ный раствор эмульсионной полиэтиленовой смолы в ксилоле «М-П-А 2000Х» (приложение: лист спецификации фирмы «RHEOX Europe NV» Бельгия и патент №4975119, США).
Физико-механические характеристики:
Состав
20%-ный раствор эмульсионной полиэтиленовой смолы в ксилоле
Форма
жидкость
Цвет
белый
Плотность при 20°С
0,88 г/см<sup>3</sup>
Температура кипения
137°С
Растворимость в воде
не растворяется
Давление пара при 20°С
5 мбар
Краска дорожная разметочная готовится по следующей технологии.
В диссольвер без обогрева загружают органический растворитель, пластификатор, загуститель, диспергатор, акриловый пленкообразователь, пигменты, наполнитель, противоседиментационное средство и перемешивают 1,5-2,0 часа. Полученную композицию диспергируют в бисерной мельнице.
Готовая краска наносится машинами для разметки дорог или краскораспылителем, валиком или кистью.
В таблице 1 приведены примеры выполнения компонентного состава краски дорожной разметочной.
Испытания свойств краски и покрытий из нее проводятся по стандартным методикам.
Коэффициент яркости покрытия краски белого цвета по прототипу определен дополнительно по ГОСТ Р51256-99.
Полученные результаты испытаний предлагаемой краски и покрытий в сравнении с прототипом приведены в таблице 2.
Из таблицы 2 видно, что краска дорожная разметочная по изобретению имеет коэффициент яркости белого цвета 80-85% при сохранении значений остальных показателей на том же уровне.
Таблица 1
Наименование компонентов
По прототипу, мас.ч.
По примерам, мас.ч.
1
2
3
4
5
6
7
8
9
10
11
Акриловый пленкообразователь
48-52%-ный раствор сополимера стирола и бутилакрилата в смеси толуола и бутилацетата «Акролен-2»
22-28
-
-
-
-
-
-
-
-
-
-
-
Сополимер метилметакрилата и Н-бутилметакрилата смола «дегалан LP64/12»
-
12
12
13
14
15
15
13
13
12
14
15
Наполнитель:
Микромрамор фракционированный
36-43
-
-
-
-
-
-
-
-
-
-
-
Оксигидроксид алюминия «Прокаль»
10-14
-
-
-
-
-
-
-
-
-
-
-
Тонкоизмельченный белый мрамор «Омикарб»
-
20
20
21
22
23
23
24
23
23
24
25
Микробарит фракционированный «Мибари»
-
10
11
12
13
14
14
13
12
14
15
15
Микронизированный кальцитовый наполнитель «МК»
-
15
16
18
20
21
22
23
24
24
25
25
Пластификатор:
Хлорпарафин ХП-470
1-3
2,0
2,2
2,5
2,7
3,0
3,1
3,3
3,4
3,5
3,5
3,5
Органический растворитель:
Смесь толуола и этилацетата в отношении 2,4:1
7-16
-
-
-
-
-
-
-
-
-
-
-
Этилацетат
-
3,0
3,3
3,5
3,7
3,7
3,7
4,0
4,5
5,0
5,0
5,0
Толуол
-
20
20
21
25
25
22
23
24
25
25
25
Пигмент:
Диоксид титана
7-13
10
10
11
12
12
13
13
12
11
10
13
Загуститель:
Органическое производное монтмориллонита «Бентоне SD-2»
0,2-0,8
0,10
0,11
0,12
0,14
0,15
0,16
0,17
0,18
0,19
0,19
0,20
Диспергатор:
Смесь натуральных фосфолипидов «Соя лецитин»
0,2-0,5
0,2
0,2
0,3
0,5
0,5
0,4
0,4
0,3
0,4
0,5
0,5
Противоседиментационное средство:
20%-ный раствор эмульсионной полиэтиленовой смолы в ксилоле «М-П-А-2000Х»
0,1-0,3
0,1
0,1
0,2
0,3
0,3
0,2
0,2
0,3
0,3
0,3
0,3
Таблица 2
Наименование компонентов
По прототипу
По примерам
1
2
3
4
5
6
7
8
9
10
11
Цвет пленки краски
белый
белый
белый
белый
белый
белый
белый
белый
белый
белый
белый
белый
Массовая доля нелетучих веществ, %
68-70
70
70
70
70
70
70
70
70
70
70
70
Время высыхания до степени 3 при температуре 20±2°С, час
0,3-0,4
0,3
0,3
0,4
0,4
0,4
0,3
0,4
0,4
0,4
0,4
0,4
Условная вязкость по В3-246 при температуре 20±5°С при диаметре сопла 6 мм, с
57-70
60
60
65
60
65
60
65
60
65
65
65
Укрывистость высушенной пленки, г/см<sup>2</sup>
179-220
180
180
185
180
185
180
180
185
190
190
185
Адгезия пленки, баллы
1
1
1
1
1
1
1
1
1
1
1
1
Стойкость пленки к статическому воздействию жидкостей, час: воды
184-210
210
210
205
205
210
205
210
210
205
210
210
3%-ного раствора хлористого натрия
184-210
210
205
205
205
210
205
210
210
210
205
210
Прочность пленки к абразивному износу (истирание песком), кг/мкм
2,2-3,0
2,5
2,7
2,6
2,8
2,9
2,5
2,6
2,5
2,5
2,7
2,7
Белизна, %
91-94
91
91
91
93
93
92
91
91
93
94
94
Условная светостойкость покрытия, час
70-72
71
71
71
71
72
72
72
71
72
72
72
Прочность пленки при ударе, см
100
100
100
100
100
100
100
100
100
100
100
100
Твердость пленки по маятниковому прибору типа М-3, усл. ед.
0,70-0,80
0,75
0,75
0,76
0,76
0,77
0,80
0,80
0,79
0,79
0,80
0,80
Коэффициент яркости покрытия краски белого цвета, %
60
80
83
82
82
83
84
84
85
85
85
85